(57)【要約】【課題】基板に設けた微小な孔部が確実に脂質二分子膜で覆われた脂質二分子膜基板を提供する。【解決手段】基板本体１０に孔部２０が設けられ、孔部２０の開口部２１が脂質二分子膜３０によって覆われている脂質二分子膜基板１であって、孔部２０の開口部２１にその開口を狭める方向に延びるオーバーハング部１１ａが設けられている。オーバーハング部１１ａは、基板本体１０の表面の薄膜層１１に形成されている。開口部２１の形状は円形または四角形であり、その内径あるいは１辺が１００ｎｍ〜１０μｍである。脂質二分子膜３０において開口部２１を覆っている部分に、膜タンパク質３１が配置されている。【選択図】図１
2011160718.tif 000002
【特許請求の範囲】
【請求項１】
基板に孔部が設けられ、該孔部の開口が脂質二分子膜によって覆われている脂質二分子膜基板であって、
前記孔部の開口に該開口を狭める方向に延びるオーバーハング部が設けられていることを特徴とする脂質二分子膜基板。
【請求項２】
前記基板はその表面側に薄膜層を備え、前記オーバーハング部は前記薄膜層に形成されていることを特徴とする請求項１に記載の脂質二分子膜基板。
【請求項３】
前記開口の形状は円形であり、その内径が１００ｎｍ〜１０μｍであることを特徴とする請求項１または請求項２に記載の脂質二分子膜基板。
【請求項４】
前記開口の形状は四角形であり、その一辺の長さが１００ｎｍ〜１０μｍであることを特徴とする請求項１または請求項２に記載の脂質二分子膜基板。
【請求項５】
前記脂質二分子膜で覆われた前記孔部が前記基板に複数設けられていることを特徴とする請求項１から請求項４のいずれか１項に記載の脂質二分子膜基板。
【請求項６】
前記脂質二分子膜における前記開口を覆っている部分に、膜タンパク質が配置されていることを特徴とする請求項１から請求項５のいずれか１項に記載の脂質二分子膜基板。
【請求項７】
前記孔部の内部に蛍光分子が配置されていることを特徴とする請求項１から請求項６のいずれか１項に記載の脂質二分子膜基板。
【請求項８】
前記孔部の内部に電極を有することを特徴とする請求項１から請求項６のいずれか１項に記載の脂質二分子膜基板。
【発明の詳細な説明】
【技術分野】
【０００１】
本発明は、脂質二分子膜基板に関するものである。
【背景技術】
【０００２】
細胞膜上に発現する膜タンパク質の機能測定においては、細胞外から細胞内へのイオン流入や、細胞内から細胞外へのイオン流出や、細胞質に存在する細胞内セカンドメッセンジャーの濃度変化を検出することが行われる。
【０００３】
細胞外から細胞内へのイオン流入や、細胞内から細胞外へのイオン流出を引き起こすような膜タンパク質は、イオンチャンネル型膜タンパク質と呼ばれる。なかでも、イオンチャンネル型膜タンパク質に対して選択的に分子（以下、「リガンド」という）が結合することによってチャンネルの開閉を制御する膜タンパク質は、イオンチャンネル型受容体と呼ばれる。イオンチャンネル型受容体には、カルシウムイオン、ナトリウムイオン、カリウムイオン、塩化物イオン、などの他、特定の条件下で有機イオンと呼ばれる前記イオンよりも大きな分子を透過する物が存在する。このようなイオンチャンネルの機能測定の有効な手法として、電気生理的手法があり、多く応用されてきている（例えば、非特許文献１参照）。
【０００４】
また、上記の細胞内セカンドメッセンジャーと呼ばれる因子には小胞体由来のカルシウムイオンが良く知られている。これらのセカンドメッセンジャーは細胞内に存在する様々な酵素が活性化し、細胞内の分子を代謝することによって放出されるため、この反応に関わる膜タンパク質は代謝型膜タンパク質と呼ばれ、特に膜タンパク質に対するリガンドを有するものを代謝型受容体と呼ぶ。代謝型受容体で代表的なものとしてＧタンパク共役型受容体（ＧＰＣＲ）が良く知られている。代謝型受容体は多くの場合、電気的に不活性とされる細胞で発現している。このような場合、電気生理学的な手法は測定に不向きであり、上記のセカンドメッセンジャー、つまりカルシウムイオンに結合する蛍光試薬を用い、この強度を指標として代謝型受容体の活性化を計測する。
【０００５】
このように、膜タンパク質の機能は細胞内のイオン濃度変化を指標として測定することができる。２０００年度における創薬の標的として膜タンパク質（特に受容体）は約４５％を占めるといわれ、様々な病気の発生やその治療に関連する膜タンパク質の機能を正確に測定することは非常に重要である。また、２０００年度米国でのトップ２０の薬品売り上げのうち、膜タンパク質（ＧＰＣＲ，イオンチャネルを含む）は約５０％を占める（例えば、非特許文献２参照）。そのため、様々な膜タンパク質の機能測定を行う系は非常に有用である。
【０００６】
しかしながら、通常細胞膜上には目的とする膜タンパク質以外の膜タンパク質も複数存在しており、ある薬剤で刺激しても目的の膜タンパク質に隣接する別の膜タンパク質へのトランス活性化と呼ばれる機構で情報伝達が行われる場合もあり、得られた反応が目的の膜タンパク質のみを介したものであるか不明瞭な場合がある。そのため、精製した膜タンパク質を用いたインビトロ（in vitro）の測定系が必要である。
【０００７】
人工的に作製した孔部を有し、生成した膜タンパク質を配置した機能測定基板は、このような要求を満たす物として期待がされる（例えば、非特許文献３参照）。また、固体基板上に人工的に作製した孔部を有する構造は、膜タンパク質の機能を利用するナノバイオデバイスへの応用も期待がされている（例えば、非特許文献４参照）。
【先行技術文献】
【非特許文献】
【０００８】
【非特許文献１】E. Neher and B. Sakaman, Nature 260, 799 (1976)
【非特許文献２】Drews J. Science, 287: 1960-1964 (2000)
【非特許文献３】Y. Shinozaki et al. PLoS Biology Volume 7, Issue 5, e1000103 (2009)
【非特許文献４】K. Sumitomo et al. NTT Technical Review Vol. 4, No.9 pp40-47
【発明の概要】
【発明が解決しようとする課題】
【０００９】
前述のように電気生理的に、あるいは蛍光強度変化を利用して膜タンパク質の機能測定を行うにあたり、安定した測定を行うためには、膜タンパク質を再構成する脂質二分子膜を安定に保持する必要がある。
少量の膜タンパク質の機能を、感度よく、また定量的に測定するためには、サイズの決まった微小な孔部を作製し、それを安定に脂質二分子膜で覆えばよい。また、微小な孔部を複数作製できれば、なおよい。
【００１０】
しかしながら、これまでは、基板上に微小な孔部を設けた場合、そこを脂質二分子膜で覆うことが困難であった。
そこで、本発明は、基板に設けた微小な孔部が確実に脂質二分子膜で覆われた脂質二分子膜基板を提供するものである。
【課題を解決するための手段】
【００１１】
本発明では、上記課題を解決するために以下の手段を採用した。
請求項１に係る発明は、基板に孔部が設けられ、該孔部の開口が脂質二分子膜によって覆われている脂質二分子膜基板であって、前記孔部の開口に該開口を狭める方向に延びるオーバーハング部が設けられていることを特徴とする脂質二分子膜基板である。
請求項２に係る発明は、請求項１に記載の発明において、前記基板はその表面側に薄膜層を備え、前記オーバーハング部は前記薄膜層に形成されていることを特徴とする。
請求項３に係る発明は、請求項１または請求項２に記載の発明において、前記開口の形状は円形であり、その内径が１００ｎｍ〜１０μｍであることを特徴とする。
請求項４に係る発明は、請求項１または請求項２に記載の発明において、前記開口の形状は四角形であり、その一辺の長さが１００ｎｍ〜１０μｍであることを特徴とする。
請求項５に係る発明は、請求項１から請求項４のいずれか１項に記載の発明において、前記脂質二分子膜で覆われた前記孔部が前記基板に複数設けられていることを特徴とする。
【００１２】
請求項６に係る発明は、請求項１から請求項５のいずれか１項に記載の発明において、前記脂質二分子膜における前記開口を覆っている部分に、膜タンパク質が配置されていることを特徴とする。
請求項７に係る発明は、請求項１から請求項６のいずれか１項に記載の発明において、前記孔部の内部に蛍光分子が配置されていることを特徴とする。
請求項８に係る発明は、請求項１から請求項６のいずれか１項に記載の発明において、前記孔部の内部に電極を有することを特徴とする。
【発明の効果】
【００１３】
本発明によれば、孔部の開口にオーバーハング部を設けることにより、孔部を安定に脂質二分子膜で覆うことが可能になる。
基板がその表面側に薄膜層を備えている場合には、薄膜層をエッチングすることによってオーバーハング部を形成することができる。
基板に複数の孔部を設けた場合に、それら複数の孔部を、一度に、また安定に脂質二分子膜で覆うことが実現できる。
このように、複数の孔部を設けた場合には、孔部の内部に配置した蛍光分子の発光強度変化測定による膜タンパク質の機能測定に用いたときに、感度の向上や定量性の向上を実現することができる。
孔部に電極を設けた場合には、パッチクランプ法（非特許文献１参照）による機能測定が可能になる。
また、架橋した脂質二分子膜において孔部を覆っている部分に膜タンパク質を再構成することで、イオンチャンネル型膜タンパク質のイオンの透過やイオン以外の分子の透過の測定に応用することができ、代謝型膜タンパク質の活性の測定にも応用することができる。さらに、製薬の分野でのハイスループットスクリーニングへの応用等が期待される。
【図面の簡単な説明】
【００１４】
【図１】本発明の実施形態１における膜タンパク質機能測定基板の断面を示す概念図である。
【図２】本発明の実施形態２における膜タンパク質機能測定基板の断面を示す概念図である。
【図３】実施形態１に対応する実施例１の膜タンパク質機能測定基板において、孔部形成時の断面を示す概念図である。
【図４】前記孔部形成時と同時点において、基板上方から孔部を撮影した電子顕微鏡写真である。
【図５】実施例１の膜タンパク質機能測定基板において、孔部の内部に蛍光分子を配置した時点での断面を示す概念図である。
【図６】実施例１の膜タンパク質機能測定基板において、孔部の内部に蛍光分子を配置した時点で基板上方から撮影した電子顕微鏡写真である。
【図７】オーバーハング部を有する実施例１の膜タンパク質機能測定基板を上方から撮影した電子顕微鏡写真である。
【図８】オーバーハング部を有さない比較例の膜タンパク質機能測定基板を上方から撮影した電子顕微鏡写真である。
【図９】実施形態２に対応する実施例２の膜タンパク質機能測定基板における断面の電子顕微鏡写真である。
【図１０】実施例２の膜タンパク質機能測定基板における電極パターンを示す図である。
【図１１】オーバーハング部を有さない場合に脂質二分子膜が開口部に落ち込む様子を示した図である。
【発明を実施するための形態】
【００１５】
以下、本発明に係る脂質二分子膜基板の実施の形態を図１から図１１の図面を参照して説明する。
本発明の脂質二分子膜基板は、蛍光を利用した膜タンパク質の機能の測定や、電気生理的測定（パッチクランプ法等）に用いる基板であって、孔部を有し、該孔部の開口が脂質二分子膜で覆われていることを特徴とする。また、前記孔部の開口に脂質二分子膜を安定に保持するための「オーバーハング」形状を有することを特徴とする。換言すると、基板に孔部が設けられ、該孔部の開口が脂質二分子膜によって覆われている脂質二分子膜基板であって、前記孔部の開口に該開口を狭める方向に延びるオーバーハング部が設けられていることを特徴とする。蛍光強度の測定は、蛍光顕微鏡により行うことができる。また、電気生理測定は、パッチクランプ装置等を用いて行うことができる。
【００１６】
［実施形態１］
図１に、本発明に係る脂質二分子膜基板の実施形態１の概念図を示す。実施形態１における脂質二分子膜基板は、蛍光を利用した膜タンパク質の機能の測定に好適な脂質二分子膜基板（以下、膜タンパク質機能測定基板１という）としての態様である。
膜タンパク質機能測定基板１は、図１に示すように、基板本体１０に孔部２０が形成されており、孔部２０の開口部（開口）２１には、オーバーハング部（ひさし部）１１ａが設けられている。孔部２０の開口部２１は、膜タンパク質３１を含む脂質二分子膜３０で覆われている。孔部２０内部には、蛍光物質（蛍光分子）２２が配置されている。
【００１７】
以下、各構成について詳述する。
基板本体１０の材質は、蛍光顕微鏡による孔部２０の蛍光強度観察を妨げなければ、その材質を問わない。基板本体１０の材質として、例えば、シリコン、ガラス、プラスチックなどを挙げることができる。
基板本体１０は、孔部２０を有している。孔部２０の数は特に限定されず、１〜１００００個であることが望ましい。孔部２０の形状は、底面を有する凹状の孔とする。
孔部２０の開口部２１の形状は、脂質二分子膜を安定に形成する観点から、円形状または四角形状であることが望ましい。円形状の開口部２１の直径あるいは四角形状の開口部２１の一辺は、１００ｎｍ〜１０μｍとする。１００ｎｍを下限値とするのは、膜タンパク質のサイズが１０〜２０ｎｍ程度であり、このサイズの膜タンパク質を配置し得る大きさが必要なためである。上限値を１０μｍとするのは、後述するように、脂質二分子膜３０は巨大脂質ベシクルの展開により形成しており、巨大ベシクルのサイズは、数１０μｍに多く分布していることによる。
【００１８】
また、孔部２０の深さは、脂質二分子膜３０が孔部２０の底面に接触しない深さがあればよく、開口部２１の大きさに応じて設計すればよい。
基板本体１０への孔部２０の形成方法は、例えば、フォトリソグラフィ法、電子ビームリソグラフィ法、ドライエッチング法等の微細加工技術を適用することができる。
【００１９】
基板本体１０の表面には、孔部２０の開口部２１にオーバーハング部１１ａを形成するための薄膜層１１が設けられている。オーバーハング部１１ａは、基板本体１０の上面を延長するように、孔部２０の開口部２１の開口を狭める方向に延ばして形成されている。薄膜層１１の材質は、脂質二分子膜３０が付着すれば、基板本体１０の材質と同じでも、違う材質でも構わない。オーバーハング部１１ａの作製過程において、選択的エッチング法を適用できることから、異なる材質を用いることが望ましい。薄膜層１１の厚さは、５０ｎｍ〜５００ｎｍであることが望ましい。
【００２０】
脂質二分子膜３０の脂質分子の種類としては、例えばホスファチジルコリン（ＰＣ）、ホスファチジルエタノールアミン（ＰＥ）、ホスファチジルセリン（ＰＳ）、ホスファチジルイノシトール（ＰＩ）、ホスファチジルイノシトールホスフェイト（ＰＩＰ）、ホスファチジン酸（ＰＡ）、ホスファチジルグリセロール（ＰＧ）、スフィンゴ脂質などが挙げることができる。これら脂質分子は、１種類のみを用いてもよく、２種類以上を用いてもよい。
脂質二分子膜３０の形成方法としては、例えば、その直径が１０μｍ以上の巨大脂質ベシクルを、基板上で展開することにより脂質二分子膜３０を得る。この形成方法を採用すると、基板本体１０に複数の孔部２０を設けた場合に、それら複数の孔部２０を、一度に、また安定に脂質二分子膜３０で覆うことが可能となる。
【００２１】
ベシクル構造を作製する代表的な手法としては、静置水和法やエレクトロスウェリング法（電界形成法）がある。ベシクルの作製手法は特に限定されないが、巨大ベシクルが作製しやすく、また反応時間や反応プロセスの簡易性から、電界形成法を採用することが好ましい。電界形成法は、酸化インジウムスズ（ＩＴＯ）などの電極上に、リン脂質分子を薄膜化した後、交流電場をかけて水溶液中に巨大ベシクルを形成する手法である。サイズのそろったベシクルを得るためには、ＩＴＯ基板上に厚さ数十ｎｍ〜数μｍの均一なリン脂質分子の薄膜を形成することが好ましく、また、交流電場は数百ｍＶ〜２Ｖ程度の印加条件が好ましい。該電場範囲よりも低い電場強度では、ベシクルの収量が低く、該電場範囲よりも高い電場強度では、ベシクルの構造破壊や水の電気分解が生じ、ベシクルが製造できない可能性があるからである。
【００２２】
脂質二分子膜３０に、機能測定対象となる膜タンパク質３１を再構成する方法は、公知の方法を用いることができ、例えば、ベシクルヒュージョン法が挙げられる。具体的には、プロテオリポソームと呼ばれる、膜タンパク質３０を含有するベシクルを、脂質二分子膜３０上に添加することにより、プロテオリポソームと脂質二分子膜３０が融合し、膜タンパク質３１が脂質二分子膜３０中に再構成される。
孔部２０内部には、膜タンパク質３１の機能測定のための蛍光物質２２が配置される。蛍光強度の変化を、例えば、蛍光顕微鏡で観察することにより、膜タンパク質３１の機能測定を行うことができる。
【００２３】
［実施形態２］
図２に、本発明に係る脂質二分子膜基板の実施形態２の概念図を示す。実施形態２における脂質二分子膜基板は、電気生理的に膜タンパク質の機能測定をするのに好適な脂質二分子膜基板（以下、膜タンパク質機能測定基板２という）としての態様である。
実施形態２の膜タンパク質機能測定基板２は、孔部２０の内部に電極４０を有することを特徴とする。この特徴部以外は、前述した実施形態１の膜タンパク質機能測定基板１と同様であるので、同一態様部分に同一符号を付して説明を省略し、実施形態２の膜タンパク質機能測定基板２が実施形態１の膜タンパク質機能測定基板１と相違する点を以下に説明する。
【００２４】
前述した実施形態１の膜タンパク質機能測定基板１では、孔部２０の内部に蛍光物質２２を配置したが、実施形態２の膜タンパク質機能測定基板２では、孔部２０の内部に蛍光物質２２を配置しない。
実施形態２の膜タンパク質機能測定基板２では、その作製するにあたり、孔部２０の内部に電極４０を埋め込む。電極４０の材質としては、銀／塩化銀や、金、白金などが考えられる。
実施形態２の膜タンパク質機能測定基板２では、電極４０を埋め込むので、基板本体１０は絶縁性に優れていることが必要である。そのため、基板本体１０の材質としては、シリコン酸化物やシリコン窒化物、アルミナ、酸化タンタル、レジスト膜等が採用可能と考えられる。
【００２５】
実施形態２の膜タンパク質機能測定基板２においても、前述した実施形態１と同様に、脂質二分子膜３０で孔部２０の開口部２１を覆い、開口部２１を覆っている部分の脂質二分子膜３０に膜タンパク質３１を再構成することで、膜タンパク質の機能を測定することができる。
膜タンパク質の機能測定に際しては、孔部２０の外部２３に対向電極４１を配置する。電極４０および対向電極４１は、パッチクランプ測定装置に接続される。
例えば、膜タンパク質３１としてイオンチャンネル型タンパク質を配置した場合には、イオンチャンネル型タンパク質を透過したイオン電流をパッチクランプ測定装置で計測することにより、膜タンパク質の機能測定を行うことができる。
【００２６】
［実施例１］
次に、実施形態１の膜タンパク質機能測定基板１の作成例を具体的に説明する。
この実施例１における孔部形成モデルを図３に示す。
基板本体１０には、シリコン基板を用いた。基板本体１０の上に、２００ｎｍの厚さのシリコン酸化膜層（薄膜層）１１を、電子サイクロトロン共鳴プラズマ（ＥＣＲプラズマ）堆積法により形成した。さらに、フォトリソグラフィ法とドライエッチング法を用いて、四角形状の開口部（２μｍ×２μｍ）を持つ孔部２０を形成した。深さは、１μｍとした。さらに、水酸化カリウム溶液（１０重量％）により、シリコン酸化膜層１１の下の基板本体１０を、選択的にエッチングすることにより、孔部２０の開口部２１の四隅にオーバーハング部１１ａを形成した。このとき形成した孔部２０の電子顕微鏡（ＳＥＭ）写真を図４に示す。
【００２７】
次に、前述のようにして作製した、孔部２０を有する基板本体１０の上に、巨大ベシクルを展開することにより脂質二分子膜３０を形成した。
ここで、巨大ベシクルは以下のようにして作製した。ジフィタニルホスファチジルコリン（ＤＰｈＰＣ）（８０モル％）とコレステロール（２０モル％）の混合クロロホルム溶液（濃度２．５ｍＭ）を調製した。続いて、酸化インジウムスズ（ＩＴＯ）基板（ＳｉＯ２上に膜厚１００ｎｍのＩＴＯが薄膜化された基板、サイズ４０×４０ｍｍ、５０〜１００Ω／ｃｍ）上に、前記クロロホルム溶液２００μＬを均一に塗布した。この基板を、室温で２時間、減圧乾燥して、クロロホルム溶媒を完全に除去することで、均一なリン脂質薄膜をＩＴＯ基板上に形成した。その上に、窓部を有するシリコーンゴム（外寸３０×３０ｍｍ、厚さ１ｍｍのシリコーンゴムを２０×２０ｍｍのサイズでくり貫いた窓部を有する）を密着して配置し、窓部に２００ｍＭのスクロース水溶液を４００μＬ滴下した。さらに、その上部にＩＴＯ基板を配置し、シリコーンゴム窓部にある溶液をＩＴＯ基板で挟み込んで密閉した。続いて、ＩＴＯ基板にクリップ電極を接合し、６０℃のホットプレート上で、交流電場（正弦波、１Ｖ、１０Ｈｚ）を２時間印加することで、電界形成法により巨大ベシクルを作製した。
【００２８】
そして、図３、図４に示す孔部２０を有する基板本体１０の上に、蛍光分子２２を含む溶液（２００ｍＭグルコース、１００μＭカルセインの混合溶液）１００μＬを滴下した。さらに、前記巨大ベシクル溶液５μＬを溶液中に滴下し、１０分間静置し巨大ベシクルを沈降させた。さらに、１００ｍＭの塩化カルシウム溶液を５μＬ滴下した。さらに１０分間静置することで、ほとんどの巨大ベシクルは基板上に展開した。
【００２９】
さらに、孔部２０の外部２３の溶液を、２００ｍＭグルコース溶液に置換することで、外部２３から蛍光分子（カルセイン）２２を除去した。図５に、そのモデル図を示す。また、その時の蛍光顕微鏡写真を図６に示す。
脂質二分子膜３０に覆われている孔部２０ａからは、明るい蛍光が観察され、蛍光分子２２が孔部２０ａの内部に安定に閉じ込められていることが分かる。一方、脂質二分子膜３０に覆われていない孔部２０ｂからは、蛍光分子が流失し、蛍光は観察されない。
【００３０】
図７，図８に、孔部２０の開口部２１にオーバーハング部１１ａを設けた場合（図７）と、オーバーハング部１１ａを設けなかった場合（図８）の蛍光観察結果の比較を示す。開口部２１は、いずれの場合も１辺が１μｍの正方形である。
オーバーハング部１１ａを設けなかった場合には、図８に示すように、脂質二分子膜３０で覆われていない孔部２０ｂが多数を占め、蛍光分子２２が閉じ込められていないことがわかる。
一方、オーバーハング部１１ａを設けた場合には、図７に示すように、展開した脂質二分子膜３０の外周部を除き、脂質二分子膜３０で覆われている孔部２０ａが多数を占めていることがわかる。オーバーハング部１１ａを設けることにより、多くの孔部２０で安定に蛍光分子２２の閉じ込めに成功していることが分かる。
【００３１】
このように作製した「脂質二分子膜３０で覆われた微小な孔部２０を有する基板」に、膜タンパク質３１を再構成し、孔部２０の内部に配置された蛍光分子２２の強度変化を測定することにより、膜タンパク質３１の機能計測を行うことができる。
そして、複数の孔部２０を安定に脂質二分子膜３０で覆うことにより、膜タンパク質３１の機能測定の感度や精度を向上することが可能になる。
【００３２】
なお、孔部２０の開口部２１にオーバーハング部１１ａを設けた場合に、開口部２１を脂質二分子膜３０で覆うことができる理由は、次のように推測される。
巨大脂質ベシクルを基板上で展開する場合、脂質膜と基板の間にはわずかながらでも引力が働いていなくてはならず、基板と脂質膜の間に働く引力により、巨大ベシクルは変形されて展開した脂質二分子膜となる。また、展開した脂質二分子膜を安定に保持するためにも、脂質二分子膜と基板の間の引力は必要となる。
【００３３】
しかしながら、図１１に示すように、孔部２０の開口部２１にオーバーハング部が設けられていない場合には、基板本体１０との間の引力で、微小な孔部２０の上を覆った脂質二分子膜３０を保持する場合、その引力のために孔部２０の側面に沿って孔部２０の内部に脂質二分子膜３０が落ち込むことが考えられる。そのことが、微小な孔部の上を脂質二分子膜３０で覆うことを困難にしていると考えられる。
本発明では、孔部２０の開口部２１にオーバーハング部１１ａを設けることにより、孔部２０の側面に沿って孔部２０の内部に脂質二分子膜３０が落込むことを防ぐことができると推測される。
【００３４】
なお、孔部２０の内部の脂質二分子膜３０と基板（孔部の側面）との引力を制御して、孔部２０の内部への落込みを防ぐ方法として、材質を変えたり表面修飾したりすることも考えられる。例えば、孔部２０の内部をシランカップリング処理により疎水化することが考えられる。しかしながら、孔部２０の内部だけを修飾するのは簡単ではなく、疎水化した場合には、孔部２０の内部に溶液を満たすことが困難となる。したがって、本発明のように開口部にオーバーハング部を設けることは、安定に脂質二分子膜で覆われた微小な孔部を形成するのに有効な手段である。
【００３５】
［実施例２］
次に、前述した実施形態２の電気生理測定用の膜タンパク質機能測定基板２の作成例を具体的に説明する。
この実施例２の膜タンパク質機能測定基板２の作製途中（孔部２０の開口部２１を脂質二分子膜３０で覆う前の段階）の断面の電子顕微鏡（ＳＥＭ）写真を図９に示す。図９を参照して、実施例２の膜タンパク質機能測定基板２の作製方法例を説明する。
【００３６】
絶縁層１３（ここでは、厚さ２００ｎｍの熱酸化膜）で被覆されたＳｉウエハー（１４）を基板として用いた。
この基板上に、まず電極層（電極）４０を堆積する。ここでは、フォトリソグラフィ法によりパターニングして金（６０ｎｍ）を堆積することにより、図１０に示すような電極パターンを形成した。この電極層４０は、十分に大きなパッド部（４００μｍ四方）に接続され、電気生理測定装置へと接続可能とする。
さらに、電極層４０の上に、絶縁層１２としてシリコン窒化膜をプラズマＣＶＤ法により１μｍ堆積する。
さらに、絶縁層１２の上に、オーバーハング形状形成層（薄膜層）１１として、シリコン酸化膜をスパッタ法を用いて、２００ｎｍ堆積する。
なお、この実施例２では、絶縁層１３で被覆されたＳｉウエハー１４と絶縁層１２とによって構成された基板本体１０上にオーバーハング形状形成層１１が形成された構成となっている。
【００３７】
このように形成したオーバーハング形状形成層１１を有する基板本体１０に、レジスト膜５０を用いてフォトリソグラフィ法とドライエッチング法により孔部２０および開口部２１を形成する。この孔部形成のエッチングは、電極層４０に届くまで行う。
このドライエッチングの過程で、シリコン酸化膜（オーバーハング形状形成層１１）とシリコン窒化膜（絶縁層１２）の間の選択性を利用することで、図９に示すようなオーバーハング部１１ａを形成した。
孔部２０および開口部２１を形成の後に、レジスト膜５０を洗浄・除去することで、電極４０を孔部２０に備えた基板を作製した。
孔部２０は、各電極４０に複数個形成してもよいが、全ての孔部２０を脂質二分子膜３０で覆う必要があるため、一つの電極４０には、一つの孔部２０を形成することが望ましい。
【００３８】
このようにして形成した、電極４０を孔部２０に備えた基板の上に、前述した実施例１の場合と同様に、巨大脂質膜ベシクルを展開することにより、孔部２０の開口部２１を脂質二分子膜３０で覆う。
さらに、脂質二分子膜において開口部２１を覆う部分に、膜タンパク質をベシクルヒュージョン法により再構成することにより、膜タンパク質機能測定基板２を作製することができ、膜タンパク質のイオンチャンネル機能を測定することが可能になる。
【符号の説明】
【００３９】
１  膜タンパク質機能測定基板（脂質二分子膜基板）
２  膜タンパク質機能測定基板（脂質二分子膜基板）
１０  基板本体（基板）
１１  薄膜層（シリコン酸化膜層、オーバーハング形状形成層）
１１ａ  オーバーハング部
１２  絶縁層
１３  絶縁層
１４  Ｓｉウエハー（基板）
２０  孔部
２０ａ  脂質二分子膜で覆われた孔部
２０ｂ  脂質二分子膜で覆われていない孔部
２１  開口部（開口）
２２  蛍光物質（蛍光分子）
２３  孔部の外部
３０  脂質二分子膜
３１  膜タンパク質
４０  電極（電極層）
４１  対向電極
５０  レジスト膜
【図１】
2011160718.tif 000003
【図２】
2011160718.tif 000004
【図３】
2011160718.tif 000005
【図５】
2011160718.tif 000006
【図１１】
2011160718.tif 000007
【図４】
2011160718.tif 000008
【図６】
2011160718.tif 000009
【図７】
2011160718.tif 000010
【図８】
2011160718.tif 000011
【図９】
2011160718.tif 000012
【図１０】
2011160718.tif 000013